(57)【要約】【課題】本発明は、家屋内の障子、襖紙、壁紙、照明器具、例えばランプシェ−ド、提灯、行灯、包装紙、ちぎりえ、造花、手提げ袋、水引などの飾り物、各種インテリア商品に使用する和紙について、従来の天然繊維の特徴を生かした上に、他の天然物の中から新しい機能を付加しての提供。【解決手段】楮、三椏、ガンピ、カジノキ、アサ、イトバショウのいずれか、または２種以上を組み合わせた和紙の原料に豆類の皮を組み合わせて得られる和紙。【特許請求の範囲】
【請求項１】
楮、三椏、ガンピ、カジノキ、アサ、イトバショウのいずれか、または２種以上を組み合わせた和紙の原料に豆類の皮を組み合わせて得られる和紙。
【請求項２】
請求項１に示した和紙の原料にケナフおよび豆類の皮を組み合わせ得られる和紙。
【請求項３】
請求項１または請求項２に使用する豆類の皮が小豆またはいんげん豆である和紙。
【請求項４】
請求項１、請求項２または請求項３に示した和紙の原料に、水ガラスとシランカップリング剤を加えて得られる和紙。
【請求項５】
請求項１、請求項２、請求項３または請求項４の和紙に押し花を漉き込んで得られる和紙。
【発明の詳細な説明】
【技術分野】
【０００１】
本発明は、家屋内の障子、襖紙、壁紙、照明器具、例えばランプシェ−ド、提灯、行灯、包装紙、ちぎりえ、造花、手提げ袋、水引などの飾り物、各種インテリア商品に使用する和紙に関する。
【背景技術】
【０００２】
和紙は、楮、三椏、ガンピ、が主として使用され、その他に稲、竹、笹、カジノキ、麻、桑、葦、などの繊維質を有する植物から作られてきた。そのうち楮、三椏、ガンピが和紙の原料として適しており広く使われている。この３種のうち一つを基本として、他の植物の繊維分を添加する方法は広く試みられてきた。例えば芭蕉繊維を入れ、和紙にしてから織物にしたり、熊笹を入れたりする例があった。当然のことながら強度は低下する為、増量材として使われたり、コスト低減や、目的・機能が異なって使用される。特に家屋内に使用される和紙は、光に対する性質がポイントであり、室内において光源からの光をいかに効果的に演出するかが問題となっている。従来の楮、三椏、ガンピなどは長い繊維の特徴で強度的には優れており、広い用途に使用されているが、単独では、光を使用する分野では必ずしも満足するものではない。
近年、工業的に大量に作られる紙も、和紙の風合いを求める傾向があり、例えば、模様紙を作る際に各種植物の茎、葉、種実、殻、皮、繊維などを添加することが述べられている。特開平６−２３５１９８号公報には各種茶葉滓、菜種、胡麻、大豆などの種実類の油絞り滓、ビールなどのアルコール飲料の濾過残渣、調味料の絞り滓、海藻類、柑橘類の外皮、穀類の種実、殻、種皮、麻類の茎、藁などをパルプに混ぜて模様紙を作ることが述べられている。種実の油絞り滓、澱粉質や蛋白質はそのまま混入しているものであり、穀類について記載されているが、豆類については記載されていない。ケナフは製紙用パルプの材料として木材に代るものとして注目されており、特に和紙の感じを出すのに使用されている。
例えば、特公平２−４２９５２号公報には、ケナフ木質部化学パルプを厚壁繊維パルプと併用したり、特開平２−９１２９７号公報には同じようにメカニカルパルプと併用することでメカニカルパルプの性能向上、特開平２−８８２８６号公報、特開平２−９２５７６号公報にはケナフ木質部化学パルプと通常パルプと併用することで感熱記録紙などやケナフ靭皮パルプと木材パルプの組合わせで和紙風合いを持った熱転写画像受容紙  特開平６−２６２８６８号公報、全幹ケナフパルプと木材パルプの併用による和紙風合いを持つエンボス模様紙  特開平６−２６４４００号公報、同じような構成で作った透き入れ紙  特開平６−２６４３９２号公報などがあるが、これらは和紙風を持たせる為であって、和紙原料となる楮、三椏などの靭皮とケナフと豆類皮とからなる和紙とは異なるものであり、照明などの光の効果を優れた用途に適用したものは無い。
【特許文献１】特公平２−４２９５２号公報
【特許文献１】特開平２−８８２８６号公報、
【特許文献１】特開平２−９１２９７号公報
【特許文献１】特開平２−９２５７６号公報
【特許文献１】特開平６−２３５１９８号公報
【特許文献１】特開平６−２６２８６８号公報、
【特許文献１】特開平６−２６４３９２号公報
【特許文献１】特開平６−２６４４００号公報、
【発明の開示】
【発明が解決しようとする課題】
【０００３】
従来から使用されている和紙の原料は、強度がかなりあって繊維も長く色々な面でこれまで使用されている分野では大変優れた性質を有していた。最近広く使われてきている照明の分野では、柔らかい光の感じが好まれ照明器具に限られず、インテリアの分野にも使用されるようになっている。光はその透過や反射の際に様々な現象が生ずる。すなわち、屈折、吸収、散乱など光が照射された時に起こる現象は、その素材によって千差万別である。当然の事ながら使用する繊維分の形状や構造、繊維質とは異なった成分などにより異なってくる。
【０００４】
従来の和紙は、天然繊維の特性をそのまま生かした長い歴史の中で使われてきた。その優れた性質は工業的に大量生産されるまでは、確固たる地位を占めていた。しかし、工業生産されるようになると、原料の安定供給、天然物であるがための自然からの影響、栽培にしても農産物の一つとしての取り扱いと、木材のような植林とは違った形である場合が多く、紙の用途としては限定された分野でしか使用されるようになってきている。その分野は、先に述べた産業上に使用される分野や趣味の分野に使われているが、多く使われている天然繊維だけではいろいろ検討されてはいるものの、限界に達しており、コストもかかるようになっている。
本発明は、従来の天然繊維の特長を生かしたままその他の天然物の中から新しい機能を付け加えることができるものがあることを見出だし、完成するに至った。
【０００５】
本発明に使用するものは主として豆類の皮に関するものである。通常食品に使用する豆類は多くはその澱粉質部分あるいは蛋白質部分を使用することが多い。例えば、小豆、いんげん豆などはその澱粉質部分の多くを餡として多く使用されており、大豆は脂肪分は食用油などとして使用され、蛋白質部分は豆腐やそれから由来する色々な食品に使用されている。本発明では小豆、いんげん豆などで餡原料として製造した後に残った、主として皮の部分を通常の和紙を製造する場合に添加することによって新しい機能を付与出来ることが判った。
【０００６】
その特徴は次のようである。通常の和紙を作成する際に皮の部分をある量入れることにより、強度を低下させること無く得られた和紙は光が通過してきた時はその光は非常に優しい感じを演出する。これは従来になかった現象で、単に光度や輝度、照度といった値では表現しにくい状態であり、光が透過したり、反射したり、屈折したりして目に入ったり、その場の光の雰囲気が人の感性に与えるもので通常の工学的表現ではあらわし得ないものである。その表現としては、例えば、暖かい感じ、優しい感じ、柔らかい感じ、穏やかな感じ、休まる感じ、落ち着く感じ、和む感じ、などで総合的に人に与えるものである。
【０００７】
この皮は、そのまま通常の和紙の原料に加えても良いが、好ましくは乾燥した皮を微粉砕して加えるともっと良い。これは微粉砕することにより、透過や反射する際に波長の長い光は透過するが、短い波長のものは屈折したり、散乱したりする。粉砕したものの大きさは２００μｍ以下で好ましくは１００μm以下が好ましい。
【０００８】
また、使用する皮によっては、特に、小豆、ささげのように着色しているものは、その成分の中に、ある波長の光を吸収したり、また吸収した後に他の波長の光を発生したりすることがある。特にささげ属の豆類はアントシアニン系色素プロトアントシアニジン類が含まれている。これらの色素類は照射した光によって、色合いや感じが夫々異なってくる。このことは出来上がった製品によって他のものとの違いが明確となる。
【０００９】
さらに、従来、食品を製造する際に生ずる豆類の皮は普通食感に差し支えなければそのまま使用するが、そうで無い場合は分離して皮は廃棄物として取り扱われる。例えば、餡製造の際に、副産物として生成する餡皮の部分は、食感を低下させる為に廃棄物として処理されてきた。しかし、餡皮の部分の有効活用が可能となったので、新しい原料として活用出来る意義は大きい。勿論、餡を製造する際のみならず、他の食品を製造する際に発生する豆類の皮を有効活用することが出来る。
【課題を解決するための手段】
【００１０】
食品を製造する際に発生する豆類の皮を乾燥し、そのまま、または粉砕しておく。通常の和紙の製造方法に基づいて行うが、楮、三椏、雁皮などの原料から選んだものを流水に一昼夜さらしたものをアルカリ液で煮熟し、アクや塵を除去した後、打解作業を行う。上記原料を容器に入れ水に分散させながらノリを加える。一方、豆類の皮の場合、ミキサーで分散し、粉砕したものであればそのまま水を加えノリを加えて分散させておく。前に用意した楮原料のノリを加えて分散させたものを漉き枠のなかに入れ、他に用意した豆類の皮の分散液をその上に流す。さらに楮原料をその上に流す。この作業を必要回繰り返した後、圧縮機にてプレス脱水し乾燥する事によって和紙を得ることが出来る。
【００１１】
楮、三椏、雁皮の様な代表的な和紙の原料にケナフを加えてもよい。ケナフは楮、三椏、雁皮と同様に乾燥したケナフ原料をカットし、煮釜に水を張りアルカリを加え、ケナフを入れ、沸騰した後一夜つけておいて放置した後、水であく取りを行い、打解機で処理後、薙ぎ方ピーターで水中に分散させ、ノリを加えておく。前記［００１０］で用意した豆皮のノリを加えた分散液を用意しておく。まず、ケナフを分散した液を漉き枠の中に入れ、豆皮の分散液をその上に流し、楮などの分散液をさらにその上に流す。この行程を必要回繰り返し、水切り後、圧縮機でプレスし、乾燥機にて仕上げ和紙を得る。
【００１２】
前記［００１０］、［００１１］の和紙原料の各々の分散液に水ガラスを加え更にシランカップリング剤を加える事により耐水性に優れた和紙を得ることが出来る。水ガラスを加えることは、上記［００１０］、［００１１］で得られた和紙とは違った光沢と耐久性に優れたものが得られる。シランカップリング剤は、アルコキシ基を２以上含むものであればいずれでもよく、ビニルトリクロロシラン、ビニルトリメトキシシラン、ビニルトリエトキシラン、２−（３，４エポキシシクロヘキシル）エチルトリメトキシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリトキシシラン、３−メタクリロキシプロピルトリエトキシシラン、３−アクリロキシプロピルトリメトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）トリエトキシシラン、３−アミノプロピルトリメトキシシラン、３−アミノプロピルトリエトキシシラン、３−トリエトキシシリル−Ｎ（１，３ジメチル−ブチリデン）プロピルアミン、Ｎ−フェニル−３アミノプロピルトリメトキシシラン、３−ウレイドプロピルトリエトキシシラン、メルカプトプロピルメチルジメトキシシラン、３−メルカプトプロピルトリメトキシシラン、ビス（トリエトキシシリルプロピル）テトラスルフィド３−イソシアネートプロピルトリエトキシシランなどが使用出来る。
【００１３】
前記［００１０］から［００１２］でえられる方法で押し花を漉き込んでえられる和紙も、上記豆類の皮やケナフと豆類の皮の組み合わせ、前記二つの方法に水ガラスとシランカップリング剤を加えたものに、その途中で押し花を漉き込む方法は次のように行う。まず、楮原料の分散液を煮熟、塵取り、打解しノリを加え水分散したものを用意しておく。また、［００１０］で作成した豆皮のノリを加えた水分散液も用意しておく。また、［００１１］と同様なケナフの水分散液を用意しておく。ケナフがはいらない場合は次のように行う。まず、楮原料の分散液を漉き枠のなかに入れ、次いで豆皮の分散液をその上に流し、押し花をのせ、かぶせの原料をのせ、更に楮の分散液をその上に流す。さらに豆皮の分散液、楮の分散液をその上に流しても良い。必要により強度、光の状態によってその回数は調節する。ケナフの場合は、ケナフの分散液を最初に漉き枠に流し、豆皮の分散液を流し、押し花をのせ、かぶせの原料をのせ、楮の分散液をその上に流す。更に分散液を繰り返し流してもよい。また、水ガラスの場合は、最終に流す分散液に入れて行うのがよいが、始めから各分散液に加えておいてもよい。これらの工程の後、いずれも圧縮機にてプレスし乾燥して和紙に仕上げる。
いずれの場合も豆皮の量は２０％以下でよい。好ましくは１０％以下が好ましい。２０％以上では、強度の低下を招くので好ましくない。また、楮以外の和紙に使用される代表的な原料は使用出来る。
【００１４】
ここで使用する豆類の皮は、食品に使用される際に発生するものならばいずれでもよいが、比較的まとまって発生する小豆やインゲン、大豆、落花生、などであるが、その他の種子でも皮が発生するものは使用出来る。例えば、餡を製造する際に、小豆を炊き上げた後、皮とゴ（餡粒子）が分かれる。ゴは水に分散した状態であるので、皮と容易に分散出来る。分離した皮は水洗いし、澱粉質が残らない様にする。これを乾燥し粉砕して用いる。豆類の皮は繊維質であり、粉砕しても必ず球状にならず、ある比のＬ／Ｄをもっており、長手Ｌは２００ｍμ以下で、できるだけ細かい方がよいが、１００ｍμ以下が更に好ましい。これは、光の屈折、回折、反射などで光が周囲に影響するので夫々に必要なものを使用するのがよい。
【発明の効果】
【００１５】
本発明は、以上のようになるから、豆皮を粉砕した後、和紙を作る方法と同様なプロセスでノリを加えて水分散させたものを、従来の和紙を作る際に少なくとも３層構造にすることにより得られる。また、水ガラスにシランカップリング剤を組み合わせたものは、耐水性にも優れ、硬さは通常の和紙よりは増すが、この豆皮との組み合わせにより、光が通過したさいに今まで無かったような光の挙動の違いが生じ、この新しい和紙を通った光が新しい機能を生み出すことが出来、照明や陰影の創造に役立つものであり、屋内の障子、襖紙、壁紙、照明器具、例えばランプシェード、タペストリー、提灯、行灯、包装紙、ちぎりえ絵、造花、手提げ袋、水引きなどの飾り物、各種インテリアなどに使用する新しい和紙として期待されるものである。
【実施例】
【００１６】
実験  １  豆皮の和紙作成のための水分散液の調整
小豆餡を製造する際に発生した小豆の皮を水洗、乾燥し、粉砕機でＬは２００ｍμ以下の粉末を得た。この粉末を水中に入れ、トロロアオイから得られる和紙に使用するノリを使用しホモジナイザーで分散液を作成した。和紙の業界では周知の方法であり、手すき和紙を作っている所ではごく普通の方法である。これを豆皮原料とする。
実験  ２  乾燥したケナフ靱皮をカットし、一昼夜流水に浸積した後洗浄し、ゴミなどを取り除いた後、ソーダ灰（乾燥靱皮当たり１８％）水溶液に靱皮が１０％以下の濃度になる様にして煮沸する。（約３０分程度）煮熟完了後一昼夜放置した後、流水中でアク抜き、塵取りを行う。その後打解作業を行い水中にノリを加えながら分散液を準備しておく。これをケナフ靱皮原料とする。
実験  ３  楮もケナフと同じようにしてノリを加えた水分散液を作っておく。楮原料とする。
【００１７】
実施例  １
実験３で作成した楮のノリを加えた水分散液（以下楮原料という）を枠に均一になるように掛け流しを行う。次に実験１で作成した小豆の皮を処理した水分散液（小豆皮原料という）をその上に均一になる様に同様に掛け流しを行う。更に楮原料をその上に掛け流しを行う。和紙の厚さを調整するのには、小豆皮原料をその上に流し、その上に更に楮原料を流す工程を繰り返す。勿論、小豆皮原料および楮皮原料の濃度を変えることが出来るが、あまり濃度をあげると分散が悪くなり繊維分の絡み合いが無くなるので、好ましくない。出来れば濃度が薄い方がよいが、薄過ぎると流し込みの回数も増えるので、手間がかかりコストが上昇し、生産性も劣る。豆類の皮もあまり多くては強度が低下するので、重量として４０％を超えないようにする必要がある。漉枠から取外し、プレスで圧縮し水分を出来るだけ取り除き、乾燥することによって目的とする和紙が得られる。乾燥は自然乾燥でも強制乾燥でも良いが、厚物の場合は強制乾燥すると起毛しやすく、高級品は自然乾燥が好ましい。この方法で、小豆皮が５〜３０％含む和紙を作成した。
【００１８】
実施例２
実験３で使用した楮の代わりに三椏を用いて同様な水分散液を作成しておく。又、実験１と同様に小豆の代わりにインゲンマメの皮を使用した同様な水分散液を作成しておく。実施例１と同様に和紙を製造した。
【００１９】
実施例３
実験２で作成したケナフ靱皮原料を漉き枠の中に入れ、均一になるようにする。その上に豆皮原料を流し、同様に均一にする。更に実験３で得た楮の水分散液を流し均一にする。必要があればこの工程を繰り返し掛け流しを行う。必要回数行ったならば、水切りしプレスした後乾燥することによって和紙を得る。
【００２０】
実施例１から３で得られた新しい和紙を使用してランプシェードを作り、従来の和紙で作成したランプシェ−ドとの比較を行った。比較結果を表１に示す。
【００２１】
【表１】
2005213680.tif 000002
【００２２】
実施例４
和紙原料（楮原料＋豆皮原料または楮原料＋ケナフ靭皮原料＋豆皮原料）１００重量部に対し水ガラスを１〜１０部加えたものに、シランカップリング剤を加えた。和紙の作成方法は実施例１と同様に行う。実施結果を表２、３に示す。また、楮以外の通常の和紙原料であっても同様である。
【００２３】
【表２】
2005213680.tif 000003
【００２４】
【表３】
2005213680.tif 000004
【００２５】
実施例５
実験２で作成したケナフ靭皮原料を漉き枠のなかに流す。その上に実験１の豆皮原料をその上に均一に流す。その上に要した押し花を乗せ、かぶせの原料をのせる。かぶせの原料はほかの原料と同様にノリを加えた水分散液とし、特に透明度の高い繊維質のものがよい。例えばレーヨン、ポリアミド、ポリエステル、ポリプロビレン、ポリエチレンなどの短繊維が使用可能である。更にその上に実験３で作成した楮原料を流す。必要により押し花をのせる工程以外の工程を繰り返し、必要な厚みを確保した後、圧縮機でプレスし水を絞った後、乾燥機で仕上げる事により押し花の入った和紙が得られる。
【産業上の利用可能性】
【００２６】
本発明は、以上のようになるから、少なくとも３層構造の和紙となり、製品が安定して加工が容易であり、水ガラスにシランカップリング剤を組み合わせたものは、耐水性にも優れ、硬さは通常の和紙よりは増すが、この豆皮との組み合わせにより、光の透過に複雑性と優雅性が生まれ、商品価値を飛躍的に向上させ、屋内の障子、襖紙、壁紙、照明器具、例えばランプシェード、タペストリー、提灯、行灯、包装紙、ちぎりえ絵、造花、手提げ袋、水引などの飾り物、各種インテリアなどに使用する新しい和紙として、また、資源活用の和紙として期待できるものである。